Композиция материала добавки к цементу в качестве добавки к цементирующей минеральной примеси и используемой в качестве неактивного гидравлического вяжущего вещества для улучшения свойств конечного цементного продукта

1. Цементирующая смесь для самовосстановления, отличающаяся тем, что включает:
a) один или несколько двухвалентных силикатов на основе магния, в нейтральных или основных водных растворах обладающих способностью выступать в качестве латентно-гидравлического вяжущего, включающего от 2 до 99%, а предпочтительнее - от 10 до 50%, наиболее предпочтительно - от 15 до 25% двухвалентного силиката на основе магния по массе от общего количества твердых гидравлических материалов; и
b) ионы хлора или рассол с концентрацией хлора от 0,7 до 10% по массе воды.
2. Смесь по п. 1, отличающаяся тем, что дополнительно включает сопутствующие сульфидные и оксидные минералы, содержащие один или несколько катионов никеля, цинка и хрома.
3. Смесь по одному или нескольким предыдущим пунктам, отличающаяся тем, что дополнительно включает группу минералов: оливина, ортопироксена, амфибола, талька, серпентина или их смесь в виде латентно-гидравлического вяжущего.
4. Смесь по одному или нескольким предыдущим пунктам, отличающаяся тем, что силикат на основе магния представлен группами минералов: оливина, ортопироксена, амфибола, талька и серпентина или их смесью.
5. Применение смеси по одному или нескольким предыдущим пунктам для изготовления незатвердевающего тампонажного раствора и/или применение в сооружении затвердевающих цементных конструкций.
6. Применение смеси по одному или нескольким предыдущим пунктам при сооружении затвердевающих цементных конструкций с противообрастающими свойствами, распространяющимися на всю цементную конструкцию, ее поверхность, действующими при контакте с металлами, на прилегающие старые конструкции или материалы естественного происхождения.
7. Применение смеси по одному или нескольким предыдущим пунктам при сооружении затвердевающих цементных конструкций со свойствами противодействия воздействию окружающей среды.
8. Применение смеси по одному или нескольким предыдущим пунктам при сооружении затвердевающих цементных конструкций, деформирующихся посредством катаклаза, для обеспечения повышенной стойкости к деформации путем критического разрушения.
9. Применение смеси по одному или нескольким предыдущим пунктам при сооружении самовосстанавливающихся затвердевающих цементных конструкций.
10. Применение смеси по одному или нескольким предыдущим пунктам при сооружении затвердевающих цементных конструкций, объем которых увеличивается по мере ее застывания.
11. Способ изготовления цементных конструкций с улучшенными противообрастающими свойствами и/или свойствами самовосстановления, отличающийся тем, что включает следующие этапы:
а) смешивание цемента с добавкой к нему, включающей примесь одного или нескольких двухвалентных силикатов на основе магния, которые могут выступать в качестве латентно-гидравлического вяжущего для цементной смеси, причем указанная цементная добавка включает от 2 до 99%, а предпочтительнее - от 10 до 50%, еще предпочтительнее - от 15 до 25% двухвалентного силиката на основе магния по массе от общего количества твердых гидравлических материалов.
b) добавление воды, содержащей ионы хлора и/или рассол в концентрации от 0,7 до 10% по массе воды, при стандартном водоцементном соотношении
c) перемешивание цементной смеси до получения нейтрального или основного тампонажного раствора
d) изготовление конструкции из этой цементной смеси
e) обеспечение схватывания конструкции.
8. Применение смеси по одному или нескольким предыдущим пунктам при сооружении затвердевающих цементных конструкций, деформирующихся посредством катаклаза, для обеспечения повышенной стойкости к деформации путем критического разрушения.
9. Применение смеси по одному или нескольким предыдущим пунктам при сооружении самовосстанавливающихся затвердевающих цементных конструкций.
10. Применение смеси по одному или нескольким предыдущим пунктам при сооружении затвердевающих цементных конструкций, объем которых увеличивается по мере ее застывания.
11. Способ изготовления цементных конструкций с улучшенными противообрастающими свойствами и/или свойствами самовосстановления, отличающийся тем, что включает следующие этапы:
а) смешивание цемента с добавкой к нему, включающей примесь одного или нескольких двухвалентных силикатов на основе магния, которые могут выступать в качестве латентно-гидравлического вяжущего для цементной смеси, причем указанная цементная добавка включает от 2 до 99 %, а предпочтительнее - от 10 до 50 %, еще предпочтительнее - от 15 до 25 % двухвалентного силиката на основе магния по массе от общего количества твердых гидравлических материалов,
b) добавление воды, содержащей ионы хлора и/или рассол в концентрации от 0,7 до 10 % по массе воды, при стандартном водоцементном соотношении,
c) перемешивание цементной смеси до получения нейтрального или основного тампонажного раствора,
d) изготовление конструкции из этой цементной смеси,
e) обеспечение схватывания конструкции.